(57)【要約】【課題】  ポリ乳酸糸１００質量％からなる布帛に、ポリ乳酸糸の物性低下を引き起こすことなく、安定したプリーツを形成する方法を提供する。【解決手段】  ポリ乳酸糸１００質量％からなる布帛を準備する。この布帛は織物生地などの生地であってもよいし、生地を縫製してなる縫製品であってもよい。縫製品は、衣料の一部を縫製したものであっても、最終製品であってもよい。この布帛を折り畳む。折り畳んだ状態で、乾熱下で圧力を与える。具体的には、大気雰囲気下で、表面が加熱された一対のロール間を、適宜の線圧を加えながら通せばよい。ロールの表面温度は１００〜１３０℃程度である。以上のようにして、折り畳んだ箇所が安定したプリーツとなるプリーツ衣料などのプリーツ布帛が得られる。【選択図】      なし【特許請求の範囲】
【請求項１】
ポリ乳酸糸１００質量％からなる布帛を折り畳んだ後、乾熱下で圧力を与えることによって、折り畳んだ箇所に安定したプリーツを形成することを特徴とするポリ乳酸糸で構成された布帛のプリーツ形成法。
【請求項２】
ポリ乳酸糸１００質量％からなる布帛を織・編成する工程と、
該布帛を折り畳んで乾熱下で加圧ロールなどにより圧力を付与する工程とを備え、
布帛を織・編成する工程における処理乾燥温度を６０℃〜７０℃とし、圧力を付与する工程におけるロール間の線圧を０．１〜１．０Ｋｇ／ｃｍとしたことを特徴とするポリ乳酸糸で構成された布帛にプリーツを形成するプリーツ形成法。
【請求項３】
前記乾熱が１００℃〜１３０℃の温度である請求項１または２記載のポリ乳酸糸で構成された布帛のプリーツ形成法。
【請求項４】
布帛が縫製品である請求項１乃至３のいづれか１項に記載のポリ乳酸糸で構成された布帛のプリーツ形成法。
【請求項５】
請求項１乃至３のいずれか１項に記載の方法で得られたプリーツ布帛。
【発明の詳細な説明】
【技術分野】
【０００１】
本発明は、ポリ乳酸糸で構成された布帛に、安定したプリーツを形成する方法に関するものである。
【背景技術】
【０００２】
従来より、ポリエステル糸やナイロン糸などの合成糸で構成された布帛に、プリーツを形成することが行われている。布帛にプリーツを形成する方法としては、基本的に二つの方法がある。一つは、布帛を折り畳んで折り目に樹脂加工を施して、安定した折り目（プリーツ）を形成する方法がある。他の一つは、布帛を折り畳んだ後、湿熱下で熱と圧力を与えて、安定したプリーツを形成する方法がある。
【０００３】
近年、布帛を構成する合成糸として、ポリ乳酸糸が注目を集めている。この理由は、ポリ乳酸が生分解性であるからである。すなわち、ポリ乳酸糸で構成された布帛は、廃棄しても地球環境に悪影響を与えないという利点があるからである。
【０００４】
このようなことから、ポリ乳酸糸で構成された布帛を、各種衣料に採用しようという試みがなされており、注目されている。衣料として採用した場合には、ファッション性が重宝されるため、プリーツを形成することも試みられている。
【０００５】
プリーツを形成する方法は、前記した二つの方法があるが、樹脂を用いる方法は、この樹脂が生分解性ではないため、生分解性のポリ乳酸糸を使用した利点が減殺されてしまう。
一方、湿熱下で圧力を与える方法は、ポリ乳酸が加水分解しやすいものであるため、ポリ乳酸糸の物性低下を引き起こすという欠点があった。
【０００６】
このため、特許文献１には、ポリ乳酸糸とポリエステル糸などの加水分解しにくい糸とを交織した織物を使用し、９０℃程度の熱水中で、プリーツを形成する方法が提案されている。すなわち、ポリ乳酸糸１００質量％よりなる織物を使用すると、ポリ乳酸糸の物性低下により織物全体の風合いや強度低下を引き起こすため、他種の合成糸を交織して、なるべく、織物全体の風合いや強度低下を防止しようというものである。また、９０℃程度の熱水を適用することにより、ポリ乳酸糸に高圧及び高熱を与えずに、なるべく、加水分解しにくくし、織物全体の風合いや強度低下を防止しようというものである。
【０００７】
【特許文献１】特開２００２−２１２８７５（第２頁の請求項９、第４〜５頁の段落番号００１４）
【発明の開示】
【発明が解決しようとする課題】
【０００８】
しかしながら、特許文献１記載の方法は、ポリ乳酸糸の他に、ポリエステル糸などの一般の合成糸が交織されているため、この織物は完全な生分解性ではない。すなわち、ポリエステル糸などの合成糸は、廃棄しても生分解せずに残るため、地球環境に悪影響を与えるという欠点がある。つまり、特許文献１に記載されたプリーツ衣料などは、ポリ乳酸糸の生分解性という機能を、十分に生かしきれていないのである。
【０００９】
本発明は、上記した欠点を解決するものであり、ポリ乳酸糸１００質量％からなる布帛に、ポリ乳酸糸の物性低下を引き起こすことなく、安定したプリーツを形成する方法を提供しようというものである。
【課題を解決するための手段】
【００１０】
すなわち、本発明のポリ乳酸糸１００質量％からなる布帛のプリーツ形成法は、布帛（生地、縫製品など）を折り畳んだ後、乾熱環境の下で圧力を与えることを基本構成とする。
本発明のポリ乳酸糸で織製、編製されたプリーツ布帛は、乾熱環境（１００℃〜１３０℃）で形成されたプリーツを備えている。
【発明の効果】
【００１１】
本発明によれば、低融点、加水分解しやすいポリ乳酸糸１００質量％からなる布帛に、ポリ乳酸糸の風合いや物性を低下することなく、安定したプリーツを形成することができるという効果を奏する。したがって、本発明によれば、ポリ乳酸糸１００質量％からなるプリーツ衣料などのプリーツ布帛を得ることができ、これを廃棄した場合、プリーツ布帛全体がほぼ完全に生分解して地球環境に悪影響を与えないという効果を奏する。
【発明を実施するための最良の形態】
【００１２】
以下、本発明の実施の形態を詳述する。
本発明で用いるポリ乳酸糸は、乳酸を重縮合したポリ乳酸を、溶融紡糸して得られたものである。ポリ乳酸糸の融点は、ｄ体とｌ体の混合比によっても変化するが、一般的に１７０〜１８０℃程度である。本発明で好適に用いられるポリ乳酸糸は、ユニチカファイバー株式会社から供給されている「テラマック」（商標）である。
【００１３】
そして、このポリ乳酸糸１００質量％からなる布帛を準備する。布帛としては、織物生地、編物生地又は不織布生地が用いられる。ポリ乳酸糸１００質量％からなる織物生地は、経糸及び緯糸の両者にポリ乳酸糸を用いればよい。また、編物生地の場合は、ポリ乳酸糸のみを用いて編み立てればよい。不織布生地の場合は、構成繊維としてポリ乳酸糸（ポリ乳酸繊維）のみを用いればよい。
織製、あるいは編成時の処理、例えば縦糸または経糸への糊付けに際し、ポリ乳酸糸以外では通常１００℃の乾燥温度で行なうが、融点が低いポリ乳酸糸の場合は７０℃と低温にて乾燥させた。また、織製（ウオータージェット）時における乾燥温度も６０〜７０℃と低温環境下で実行した。
【００１４】
また、本発明では布帛は生地のみを意味するのではなく、生地を縫製したものをも包含する。たとえば、生地を縫製して衣料としたものも、本発明では布帛の範疇に属する。さらに、衣料とする前の半製品、具体的には袖や見頃なども、布帛の範疇に属する。したがって、ポリ乳酸糸１００質量％からなる布帛として、織物生地を縫製した縫製品、編物生地を縫製した縫製品、不織布生地を縫製した縫製品、さらには、各生地を複合した縫製品も用いられる。
【００１５】
以上の如き布帛に、所望のプリーツが形成されるように、折り畳む。折り畳み方は任意である。たとえば、山ひだ状のプリーツを形成したいときには、蛇腹状に折り畳めばよい。また、種々の高さの山ひだ状のプリーツ（ランダムプリーツ）を形成したいときは、予め紙などを折り畳んで所定の型を作成しておき、この型に合せて布帛を折り畳めばよい。その他、ギャザーやタックを形成したいときは、その形状に合せて折り畳めばよい。また、折り畳む方向も任意であり、経糸と直交する方向、緯糸と直交する方向、バイヤス方向のいずれであってもよい。
【００１６】
折り畳んだ後、乾熱下で圧力を与える。ここで乾熱下とは、積極的に水分又は水を与えずに熱を加えるという意味である。すなわち、一般的には大気雰囲気下で熱を与えるという意味である。乾熱の温度は、１００〜１３０℃であるのが好ましい。温度が１００℃未満であると、安定したプリーツを形成しにくくなる傾向が生じる。ここで、安定したプリーツとは、洗濯しても容易にプリーツが消失しないということである。また、温度が１３０℃を超えると、ポリ乳酸糸が溶融又は軟化して、ポリ乳酸糸の風合いや強度が低下する恐れがある。多くのポリ乳酸糸は、その融点が１７０〜１８０℃であるが、本発明では圧力も併用するため、１３０℃を超えると、ポリ乳酸糸が溶融又は軟化する恐れがある。
【００１７】
乾熱下で圧力を与える方法としては、折り畳んだ箇所にアイロンをかける方法がある。この場合には、アイロン表面の温度と、人手の押圧による圧力とが与えられることになる。また、折り畳んだ後、これを加熱ローラ間に通す方法がある。加熱ロールを用いたとき、その表面温度が１００〜１３０℃である場合、ロール間の線圧は０．１〜１．０ｋｇ／ｃｍ程度であるのが好ましい。ロール間の線圧が１．０ｋｇ／ｃｍを超えると、ポリ乳酸糸が溶融又は軟化する恐れがあり、布帛の風合いや物性が低下する傾向が生じる。線圧が０．１ｋｇ／ｃｍ未満であると、プリーツが不明瞭になる恐れがある。さらに、乾熱下で圧力を与える方法として、縫製作業において、芯地を接着させるため、又は縫製品を型になじませるために使用する熱プレス機も用いることができる。この場合には、熱プレス機の表面温度と、機械による圧力とが与えられることになる。
また、加圧工程において、重ねる生地枚数により加圧力は１０％程度上昇させる必要がある。
【００１８】
以上のようにして、織物・編み物などの生地や、これらの生地を縫製した縫製品である布帛に、所望のプリーツが付与されることになる。生地にプリーツが付与されているときは、この生地を用いて縫製すれば、プリーツ衣料を得ることができる。また、最終製品である縫製品に、本発明を適用すれば、そのままプリーツ衣料を得ることができる。また、半製品である縫製品に、本発明を適用すれば、プリーツを付与した後、残りの縫製を終えれば、プリーツ衣料を得ることできる。前述したように、本発明において布帛とは、生地のみではなく、半製品や最終製品である縫製品をも含むものであるから、プリーツ布帛とは、プリーツが付与された生地及び縫製品の両者を意味している。
【実施例】
【００１９】
実施例１
２６デシテックス／１フィラメントのポリ乳酸マルチフィラメント糸で織成されてなる、平織物生地（経糸４１本／インチ、緯糸３９本／インチ）を準備した（ユニチカファイバー株式会社製、商品名「テラマック」、品番「ＪＴＬ−００２」）。この織物生地をバイヤス方向に蛇腹状に折り畳んだ。そして、表面温度が１２０℃に加熱された一対の加熱ロール間を、線圧０．２５ｋｇ／ｃｍの圧力で通した。この処理は乾熱下で、すなわち、大気雰囲気下で、且つ、何らかの水分をも与えないで行った。得られた織物生地は、折り畳んだ箇所において、安定したプリーツが形成されており、洗濯した後もプリーツが消失することはなかった。
【００２０】
実施例２
実施例１で用いた平織物生地に代えて、８４デシテックス／３６フィラメントのポリ乳酸マルチフィラメント糸で編成されてなるラッセル編地（ユニチカファイバー株式会社製、商品名「テラマック」、品番「ＳＣＴ−１３１２」）を用いた他は、実施例１と同様にしてプリーツ編地を得た。このプリーツも、安定したものであり、洗濯した後もプリーツが消失することはなかった。
【００２１】
実施例３
実施例１で用いた平織物生地を用いて、所定の型に折り畳んだ紙（１９ｇビーツ紙）で生地を挟持し、重量８０Ｋｇの熱ローラ間を通してプリーツ布帛を得た。
このときの上ローラの温度１００℃、下ローラの温度１２０℃とした。
この工程で形成したプリーツも、安定したものであり、洗濯した後もプリーツが消失することはなかった。
【００２２】
実施例４
実施例３と同様に実施例１で用いた生地を折り畳んだ紙に挟持して、熱ローラ間を通してプリーツを形成した。ことときのローラの温度を８０℃とした。
この実験ではプリーツを形成することは可能であったが、プリーツの形成が弱く、ビーツ紙を抜くとプリーツがとれてフラットな生地となってしまった。
実施例５
実施例３と同様に実施例１で用いた生地を折り畳んだ紙に挟持して、熱ローラ間を通してプリーツを形成した。ことときのローラの温度を１４０℃とした。
この実験では熱ローラ間を通すと生地が固まってしまい素材破壊が生じた。
さらに、以上の実験を編んだ生地においても実行した。これによると、編地のほうが若干ローラ温度を上げてもプリーツが形成されたが、１８０℃以上では素材破壊が発生した。